(57)【要約】【課題】オレフィンまたはα，β−不飽和アルデヒドから液相酸化によりα，β−不飽和カルボン酸を良好な反応成績で製造可能な触媒、その製造方法、およびその触媒を用いたα，β−不飽和カルボン酸の製造方法を提供すること。【解決手段】窒素ガス吸着法により測定した全細孔容積が０．４０〜１．５０ｃｃ／ｇである担体に、金属が担持されているα，β−不飽和カルボン酸製造用触媒とする。【選択図】なし【特許請求の範囲】
【請求項１】
オレフィンまたはα，β−不飽和アルデヒドから液相酸化によりα，β−不飽和カルボン酸を製造するための触媒であって、窒素ガス吸着法により測定した全細孔容積が０．４０〜１．５０ｃｃ／ｇである担体に、金属が担持されていることを特徴とするα，β−不飽和カルボン酸製造用触媒。
【請求項２】
前記担体の、窒素ガス吸着法により測定した全細孔容積が０．４０〜０．８０ｃｃ／ｇである請求項１記載のα，β−不飽和カルボン酸製造用触媒。
【請求項３】
前記担体の、窒素ガス吸着法により測定した細孔径２ｎｍ以上５０ｎｍ以下のメソポア孔の細孔容積の割合が全細孔容積の４０％以下である請求項２記載のα，β−不飽和カルボン酸製造用触媒。
【請求項４】
前記担体の、窒素ガス吸着法により測定した全細孔容積が０．８０〜１．５０ｃｃ／ｇである請求項１記載のα，β−不飽和カルボン酸製造用触媒。
【請求項５】
前記担体の、窒素ガス吸着法により測定した細孔径２ｎｍ以上５０ｎｍ以下のメソポア孔の細孔容積の割合が全細孔容積の１０％以上である請求項４記載のα，β−不飽和カルボン酸製造用触媒。
【請求項６】
請求項１〜５いずれか記載のα，β−不飽和カルボン酸製造用触媒の製造方法であって、前記担体の存在下で金属化合物を還元剤で還元するα，β−不飽和カルボン酸製造用触媒の製造方法。
【請求項７】
請求項１〜５いずれか記載のα，β−不飽和カルボン酸製造用触媒の存在下、オレフィンまたはα，β−不飽和アルデヒドを分子状酸素によって液相中で酸化するα，β−不飽和カルボン酸の製造方法。
【発明の詳細な説明】
【技術分野】
【０００１】
本発明は、オレフィンまたはα，β−不飽和アルデヒドから液相酸化によりα，β−不飽和カルボン酸を製造するための触媒、その製造方法、およびその触媒を用いたα，β−不飽和カルボン酸の製造方法に関するものである。
【背景技術】
【０００２】
α，β−不飽和カルボン酸は、工業上有用な物質が多い。アクリル酸やメタクリル酸は、合成樹脂原料などの用途に極めて大量に使用されている。例えば、メタクリル酸の製造においては、イソブテンの気相酸化法や液相酸化法、アセトンシアンヒドリン経由の方法などがあるが、特別に有利な方法があるわけでなく、これらいくつかの方法で工業的に生産されている。
【０００３】
オレフィンまたはα，β−不飽和アルデヒドを分子状酸素により液相酸化してα，β−不飽和カルボン酸を得るための触媒および方法については、従来より盛んに研究されている。例えば、金を担持した触媒の存在下に行なう方法（特許文献１）、パラジウム金属触媒を用いる方法（特許文献２〜６）、モリブデン化合物とパラジウム触媒を用いる方法（特許文献７）などが挙げられる。
【０００４】
特許文献１〜７に記載されている触媒の中には、活性炭、アルミナ、シリカ等の担体に担持されているものもある。それら担体の物性については、特許文献１において「疎水性担体あるいは通常の担体を疎水化処離したものが良い」との記載があるのみであり、それ以外の担体の物性に言及したものは見られない。
【特許文献１】特開２００１−１７２２２２号公報
【特許文献２】特開昭６０−１５５１４８号公報
【特許文献３】特開昭６０−１３９３４１号公報
【特許文献４】特開昭６０−１３９６４３号公報
【特許文献５】米国特許第４４３５５９８号明細書
【特許文献６】国際公開第０２／０８３２９９号パンフレット
【特許文献７】特開昭５６−５９７２２号公報
【発明の開示】
【発明が解決しようとする課題】
【０００５】
本発明者が特許文献１〜７の実施例に記載された方法に準じて製造した触媒を用いてプロピレンからアクリル酸を製造したところ、特許文献１〜７で記載されている副生成物（例えば、アセトアルデヒド、アセトン、アクロレイン、酢酸、二酸化炭素）以外に多様なポリマーやオリゴマーが多く副生することを見出した。特許文献１〜７ではこれらのポリマーやオリゴマーを捕捉しておらず、これらの副生成物を含めた実際のアクリル酸の選択率や生産性などの反応成績は特許文献１〜７の実施例に記載されたものより低くなることが判明した。このように、α，β−不飽和カルボン酸の製造方法における反応成績は未だ十分とは言えず、さらなる向上が望まれていた。
【０００６】
本発明は、オレフィンまたはα，β−不飽和アルデヒドから液相酸化によりα，β−不飽和カルボン酸を良好な反応成績で製造可能な触媒、その製造方法、およびその触媒を用いたα，β−不飽和カルボン酸の製造方法を提供することを目的とする。
【課題を解決するための手段】
【０００７】
本発明者らは、触媒を製造する際に使用する担体の物性、特に細孔容積により触媒性能が大きく影響されることを見出し本発明に至った。
【０００８】
本発明のα，β−不飽和カルボン酸製造用触媒は、オレフィンまたはα，β−不飽和アルデヒドから液相酸化によりα，β−不飽和カルボン酸を製造するための触媒であって、窒素ガス吸着法により測定した全細孔容積が０．４０〜１．５０ｃｃ／ｇである担体に、金属が担持されていることを特徴とするα，β−不飽和カルボン酸製造用触媒である。
【０００９】
本発明のα，β−不飽和カルボン酸製造用触媒の製造方法は、上記のα，β−不飽和カルボン酸製造用触媒の製造方法であって、前記担体の存在下で金属化合物を還元剤で還元するα，β−不飽和カルボン酸製造用触媒の製造方法である。
【００１０】
本発明のα，β−不飽和カルボン酸の製造方法は、上記のα，β−不飽和カルボン酸製造用触媒の存在下、オレフィンまたはα，β−不飽和アルデヒドを分子状酸素によって液相中で酸化するα，β−不飽和カルボン酸の製造方法である。
【発明の効果】
【００１１】
本発明によれば、オレフィンまたはα，β−不飽和アルデヒドから液相酸化によりα，β−不飽和カルボン酸を良好な反応成績で製造可能な触媒、その製造方法、およびその触媒を用いたα，β−不飽和カルボン酸の製造方法を提供できる。
【発明を実施するための最良の形態】
【００１２】
（１）α，β−不飽和カルボン酸製造用触媒
本発明のα，β−不飽和カルボン酸製造用触媒（以下、単に「触媒」と称することもある）は、オレフィンまたはα，β−不飽和アルデヒドから液相酸化によりα，β−不飽和カルボン酸を製造するための触媒であって、窒素ガス吸着法により測定した全細孔容積が０．４０〜１．５０ｃｃ／ｇである担体に、金属が担持されていることを特徴とするα，β−不飽和カルボン酸製造用触媒である。
【００１３】
上記のような触媒を用いることで、オレフィンまたはα，β−不飽和アルデヒドから液相酸化によりα，β−不飽和カルボン酸を良好な反応成績で製造可能となる。本発明の触媒は、オレフィンの中でも特にプロピレンおよびイソブチレン、α，β−不飽和アルデヒドの中でも特にアクロレインおよびメタクロレインの液相酸化に有効である。
【００１４】
本発明の触媒は、担体に金属が担持されている担持触媒である。以下、本発明の触媒として使用可能な担体及び金属について説明する。
【００１５】
（１−１）担体
担体の種類には特に制限がなく、活性炭、カーボンブラック、シリカ、アルミナ、マグネシア、カルシア、ジルコニア、チタニア等の代表的な担体を使用できる。中でも活性炭またはシリカを用いることが好ましい。通常、活性炭は、炭化、整粒、賦活、洗浄、乾燥および粉砕のプロセスにより製造されるが、本発明においてその製造プロセスには特に制限はない。活性炭の原料である炭素質物質にも、特に制限はなく、ヤシガラ、石炭、木質および合成樹脂など種々の原料を用いることができる。賦活方法にも特に制限はなく、水蒸気、炭酸ガス、酸素、リン酸、リン酸塩および塩化亜鉛などを用いて賦活することができる。賦活後の活性炭は、必要に応じて、鉱酸、塩酸および水などにより洗浄され、乾燥された後、使用に供される。製品活性炭に含有される不純物のうち、塩素は触媒性能に悪影響を及ぼす可能性があるため、できるだけ少ない方が好ましい。したがって、塩化亜鉛や塩酸を用いて製造された活性炭は、十分に洗浄し含有塩素をできる限り除去することが好ましい。活性炭の形状にも特に制限はなく、粉末状、球状、ペレット状および繊維状など種々の活性炭が使用できる。活性炭のＢＥＴ比表面積は、３００ｍ2／ｇ以上が好ましく、６００ｍ2／ｇ以上が特に好ましい。また、４０００ｍ2／ｇ以下が好ましく、２５００ｍ2／ｇ以下が特に好ましい。
【００１６】
本発明では、窒素ガス吸着法により測定した全細孔容積が０．４０〜１．５０ｃｃ／ｇである担体を選択して使用する。このような担体を利用することで、オレフィンまたはα，β−不飽和アルデヒドから液相酸化により高選択率及び高生産的にα，β−不飽和カルボン酸を製造できるようになる。以下、その構成及び製造方法を説明する。
【００１７】
特に、高選択的に目的生成物を得るためには、全細孔容積が０．４０〜０．８０ｃｃ／ｇである担体を選択することが好ましい。より好ましくは０．４７ｃｃ／ｇ以上であり、より好ましくは０．７０ｃｃ／ｇ以下であり、さらに好ましくは０．６７ｃｃ／ｇ以下である。このような条件を満たす担体を用いることにより、副生成物の生成が少なく、アクリル酸、メタクリル酸等の目的生成物を良好な選択率で得ることができる。これは、全細孔容積を前述の範囲の中でも小さめの範囲とすることにより、オリゴマー等の副生成物を抑制して、目的生成物の選択率がより向上するものと思われる。またこの場合、細孔径２ｎｍ以上５０ｎｍ以下のメソポア孔の細孔容積の割合は、全細孔容積の４０％以下が好ましく、より好ましくは３５％以下であり、さらに好ましくは３０％以下であり、特に好ましくは２０％以下である。また、上記メソポア孔の細孔容積の割合は、全細孔容積の５％以上が好ましく、より好ましくは７％以上、さらに好ましくは９％以上である。特にこの場合、同じ細孔容積であればメソポア孔の比率が低いほどオリゴマー等の副生成物が生成しずらくなるため、選択率がさらに向上するものと思われる。さらに、担体のＢＥＴ比表面積が、６００ｍ2／ｇ以上が好ましく、８００ｍ2／ｇ以上がより好ましく、２０００ｍ2／ｇ以下が好ましく、１５００ｍ2／ｇ以下がより好ましい。
【００１８】
特に、高生産的に目的生成物を得るためには、全細孔容積が０．８０〜１．５０ｃｃ／ｇである担体を選択することが好ましい。より好ましくは０．８５ｃｃ／ｇ以上であり、さらに好ましくは０．９０ｃｃ／ｇ以上であり、より好ましくは１．４０ｃｃ／ｇ以下であり、さらに好ましくは１．３０ｃｃ／ｇ以下である。このような条件を満たす担体を用いることにより、触媒活性が高く、アクリル酸、メタクリル酸等の目的生成物を良好な生産性で得ることができる。これは、細孔容積を前述の範囲の中でも大きめの範囲とすることにより、反応物および生成物の細孔内拡散が容易になり、生産性がより向上するものと思われる。また、細孔径２ｎｍ以上５０ｎｍ以下のメソポア孔の細孔容積の割合は、全細孔容積の１０％以上が好ましく、より好ましくは２０％以上であり、さらに好ましくは３０％以上であり、特に好ましくは４０％以上である。また、好ましくは６５％以下であり、より好ましくは６０％以下であり、さらに好ましくは５５％以下である。特にこの場合、同じ細孔容積であればメソポア孔の比率が高いほど細孔内拡散は容易となるため、生産効率がさらに向上するものと思われる。さらに、担体のＢＥＴ比表面積が、１００ｍ2／ｇ以上が好ましく、３００ｍ2／ｇ以上がより好ましく、５０００ｍ2／ｇ以下が好ましく、４０００ｍ2／ｇ以下がより好ましい。
【００１９】
なお、担体の全細孔容積、細孔径２ｎｍ以上５０ｎｍ以下のメソポア孔の細孔容積及びＢＥＴ比表面積は、例えば、Ｍｉｃｒｏｍｅｒｉｔｉｃｓ社製自動比表面積／細孔分布測定装置ＴｒｉＳｔａｒ３０００（商品名）等により測定できる。
【００２０】
（１−２）金属
担体に担持される金属は、液相酸化の触媒として機能するものであれば特に制約を受けないが、貴金属が好ましく、パラジウムまたは金がより好ましく、パラジウムが特に好ましい。金属は１種でも良く２種以上でも良い。また、液相酸化の触媒として機能しない金属を含んでいても良い。触媒活性の観点から、液相酸化の触媒として機能しない金属は５０原子％以下であることが好ましい。
【００２１】
ここで、本発明では、上記の担体に、平均粒子径が１〜８ｎｍの範囲にあるパラジウムが担持されていることが好ましい。金属としてパラジウムを選択し、平均粒子径を上記範囲にすることにより、α，β−不飽和アルデヒドからα，β−不飽和カルボン酸をより高収率で製造可能な触媒となる。前記の平均粒子径は１．２ｎｍ以上がより好ましく、１．４ｎｍ以上がさらに好ましい。また、上記の平均粒子径は７ｎｍ以下がより好ましく、６ｎｍ以下がさらに好ましい。このとき、触媒におけるパラジウム以外の金属を含んでいても良いが、触媒活性の観点から、パラジウム以外の金属は５０原子％以下であることが好ましい。
【００２２】
ここで、上記のパラジウムの平均粒子径とは、触媒中のパラジウムについて透過型電子顕微鏡によって測定したものであり、具体的には以下のようにして算出を行なった値である。
【００２３】
透過型電子顕微鏡の観察画像を等倍でプリントアウトし、視野内のパラジウムの領域５０点を無作為にピックアップしてそれぞれの粒子径を計測する。パラジウムの領域の形状はほぼ円形であるので、全て円形であると近似して計測する。この操作を３視野について実施し、計測値の平均をとり平均粒子径とする。なお、透過型電子顕微鏡の観察はパラジウムの粒子径の計測が可能な観察倍率で行なうものとする。
【００２４】
なお、触媒中のパラジウムの平均粒子径は、用いる担体の種類及びＢＥＴ比表面積、触媒の調製に用いる溶媒の種類及び混合溶媒の場合の混合比、触媒の原料であるパラジウム化合物の種類及び濃度、パラジウム化合物を還元する温度及び時間等の様々な条件により変化する。本発明においては、それらの条件を適宜選択して設定し、得られる触媒中のパラジウムの平均粒子径を上記の範囲とする必要がある。
【００２５】
（２）α，β−不飽和カルボン酸製造用触媒の製造方法
次に、上記のような本発明のα，β−不飽和カルボン酸製造用触媒を製造する方法について説明する。
【００２６】
本発明の触媒の製造方法は特に限定されないが、担体の存在下で金属化合物を還元剤によって還元する方法をとることが好ましい。具体的には、例えば、担体を分散させた金属化合物の溶液を調製し、そこに還元剤を加えて還元する液相還元法、金属化合物の溶液を担体に含浸させたものを乾燥し、還元雰囲気で還元する気相還元法等により製造することができる。なかでも、液相還元法が好ましい。以下、液相還元法による触媒の製造方法について説明する。
【００２７】
使用する金属化合物としては、触媒となる金属の、塩化物、酸化物、酢酸塩、硝酸塩、硫酸塩、テトラアンミン錯体、又はアセチルアセトナト錯体等が好ましく、金属の、塩化物、酸化物、酢酸塩、硝酸塩、又は硫酸塩がより好ましく、金属の、塩化物、酢酸塩、又は硝酸塩がさらに好ましい。これらは単独で使用することもでき、複数を組み合わせて使用することもできる。
【００２８】
また、これら金属化合物としては、不純物として塩素を実質的に含まないものを使用することも好ましい。より具体的には、金属化合物中の塩素が１０００ｐｐｍ以下であることが好ましい。すなわち、酢酸塩、硝酸塩、ビスアセチルアセトナート錯体等の塩素を含まない金属化合物を用いることが好ましい。金属としてパラジウムを選択する場合、例えば、酢酸パラジウム、硝酸パラジウム、ビスアセチルアセトナートパラジウムを好適に使用できる。
【００２９】
金属化合物を溶解する溶媒としては、金属化合物及び還元剤の溶解性並びに担体の分散性等によって適宜選択され、水、アルコール類、ケトン類、有機酸類、炭化水素類、またはこれらの群から選ばれる２種以上の混合溶媒を用いることができる。溶媒としては、アルコール類、ケトン類、有機酸類からなる群から選ばれる１種または２種以上の有機溶媒が好ましく、Ｃ2〜Ｃ6の有機酸類、ターシャリーブタノール、および、Ｃ3〜Ｃ6のケトン類からなる群より選ばれる１種またはこれらの混合物がより好ましい。
【００３０】
より性能の高い触媒を製造できることから、有機溶媒と水との混合溶媒とすることも好ましい。有機溶媒と水との混合溶媒とする場合、アルコール類、ケトン類、有機酸類からなる群から選ばれる１種または２種以上の有機溶媒と水との混合溶媒が好ましい。中でも、有機酸類から選ばれる１種または２種以上の溶媒と水との混合溶媒が好ましい。有機酸類としては、酢酸、プロピオン酸、ｎ−酪酸、ｉｓｏ−酪酸、ｎ−吉草酸およびｉｓｏ−吉草酸からなる群から選ばれる少なくとも１つが好ましい。中でもｎ−吉草酸または酢酸が特に好ましい。その際の水の量は特に限定されないが、混合溶媒の質量に対して５質量％以上が好ましく、より好ましくは８質量％以上である。また、上記の水の量は６０質量％以下が好ましく、より好ましくは５０質量％以下であり、さらに好ましくは４０質量％以下である。混合溶媒の場合、均一な状態であることが望ましいが、不均一な状態であっても差し支えない。
【００３１】
上記溶媒中に担体と金属化合物を、所望の順序または同時に溶媒に加えて、担体を分散させた金属化合物の溶液を調製する。金属化合物の濃度は、０．１質量％以上が好ましく、より好ましくは０．２質量％以上であり、特に好ましくは０．５質量％以上である。また、上記金属化合物の濃度は、２０質量％以下が好ましく、より好ましくは１０質量％以下であり、さらに好ましくは７質量％以下であり、特に好ましくは４質量％以下である。
【００３２】
次いで、この担体が分散した金属化合物溶液に還元剤を加えて還元し、担体に金属が担持された触媒が得られる。
【００３３】
使用する還元剤は特に制限されず、金属化合物中の酸化状態の金属を還元する能力を有するものであればよい。例えば、ヒドラジン、ホルムアルデヒド、水素化ホウ素ナトリウム、水素、ギ酸、ギ酸の塩、アルコール類およびオレフィン類などを用いることができる。中でも、ホルムアルデヒド、プロピレン、イソブチレン、１−ブテン、および、２−ブテンからなる群より選ばれる少なくともひとつが好ましく、ホルムアルデヒド、プロピレンまたはイソブチレンがより好ましい。
【００３４】
還元剤として例えばプロピレン等の気体を用いる場合、オートクレーブなどの加圧装置中に担体が分散した金属化合物溶液を仕込み、内部を還元剤で加圧することにより還元を行なう方法とすることが好ましい。その圧力は０．１〜１．０ＭＰａ（ゲージ圧；以下、圧力の表記は全てゲージ圧表記とする）とすることが好ましい。
【００３５】
還元剤が液体又は固体の場合は、担体が分散した金属化合物溶液中に還元剤を添加することで還元を行なうことができる。このときの還元剤の使用量は、金属化合物１モルに対して１〜５０モル程度が好ましい。
【００３６】
還元時の系の温度および還元時間は、還元方法、用いる担体及び金属化合物、溶媒、還元剤等により異なるので一概に言えないが、液相還元法の場合、還元温度は−５℃以上が好ましく、より好ましくは０℃以上であり、さらに好ましくは１５℃以上である。また、還元温度は１５０℃以下が好ましく、より好ましくは１００℃以下であり、さらに好ましくは８０℃以下である。還元時間は０．１時間以上が好ましく、より好ましくは０．２５時間以上であり、さらに好ましくは０．５時間以上である。また、還元時間は２４時間以下が好ましく、より好ましくは４時間以下であり、さらに好ましくは３時間以下、特により好ましくは２時間以下である。
【００３７】
還元後、分散液から担体に金属が担持された触媒を分離する。この方法は特に限定されないが、例えば、ろ過、遠心分離等の方法を用いることができる。分離された触媒は適宜乾燥される。乾燥方法は特に限定されず、種々の方法を用いることができる。
【００３８】
なお、還元後に触媒と分離された溶液に含まれる金属の濃度は１０ｍｇ／ｌ以下にすることが好ましい。この量は還元前の金属化合物濃度や還元条件等により調節できる。溶液中の金属の有無はヒドラジン等の還元剤を添加することにより簡便に確認でき、また、溶液中の金属の量はＩＣＰ等の元素分析で定量することができる。
【００３９】
触媒の金属担持率は、担持前の担体に対して０．１質量％以上が好ましく、より好ましくは０．５質量％以上であり、さらに好ましくは１質量％以上であり、特に好ましくは４質量％以上である。また、触媒の金属担持率は、担持前の担体の質量に対して４０質量％以下が好ましく、より好ましくは３０質量％以下であり、さらに好ましくは２０質量％以下であり、特に好ましくは１５質量％以下である。担持率は、触媒調製に用いた担体質量、金属化合物中の金属の質量、還元後に触媒と分離された溶液に含まれる金属の質量から求めることができる。
【００４０】
このようにして製造された触媒は、溶媒で洗浄後、分散液の状態で反応に使用しても良く、遠心分離やろ過により分離して反応に使用しても良い。
【００４１】
触媒は、液相酸化に供する前に、活性化してもよい。活性化の方法は特に限定されず、種々の方法を用いることができる。活性化の方法としては水素気流中の還元雰囲気下で加熱する方法が好ましい。
【００４２】
（３）α，β−不飽和カルボン酸の製造方法
次に、このようにして得られた本発明のα，β−不飽和カルボン酸製造用触媒を用いて、オレフィンまたはα，β−不飽和アルデヒドを分子状酸素によって液相酸化してα，β−不飽和カルボン酸を製造する方法について説明する。
【００４３】
液相酸化の原料のオレフィンとしては、例えば、プロピレン、イソブチレン、２−ブテン等が挙げられる。また、原料のα，β−不飽和アルデヒドとしては、例えば、アクロレイン、メタクロレイン、クロトンアルデヒド（β−メチルアクロレイン）、シンナムアルデヒド（β−フェニルアクロレイン）等が挙げられる。原料のオレフィンまたはα，β−不飽和アルデヒドには、不純物として飽和炭化水素および／または低級飽和アルデヒド等が少々含まれていてもよい。
【００４４】
液相酸化で製造されるα，β−不飽和カルボン酸は、原料がオレフィンの場合、オレフィンと同一炭素骨格を有するα，β−不飽和カルボン酸である。また、原料がα，β−不飽和アルデヒドの場合、α，β−不飽和アルデヒドのアルデヒド基がカルボキシル基に変化したα，β−不飽和カルボン酸である。
【００４５】
本発明の触媒は、プロピレンまたはアクロレインからアクリル酸、イソブチレンまたはメタクロレインからメタクリル酸を製造する液相酸化に好適である。
【００４６】
反応に用いる分子状酸素源には、空気が経済的であるが、純酸素または純酸素と空気の混合ガスを用いることもでき、必要であれば、空気または純酸素を窒素、二酸化炭素、水蒸気等で希釈した混合ガスを用いることもできる。
【００４７】
液相酸化に用いる溶媒は特に限定されないが、例えば、水；ターシャリーブタノール、シクロヘキサノール等のアルコール類；アセトン、メチルエチルケトン、メチルイソブチルケトン等のケトン類；酢酸、プロピオン酸、ｎ−酪酸、ｉｓｏ−酪酸、ｎ−吉草酸、ｉｓｏ−吉草酸等の有機酸類；酢酸エチル、プロピオン酸メチル等の有機酸エステル類；ヘキサン、シクロヘキサン、トルエン等の炭化水素類、またはこれらの群から選ばれる２種以上の混合溶媒を用いることができる。中でも、アルコール類、ケトン類、有機酸類および有機酸エステル類からなる群から選ばれる１種または２種以上の溶媒が好ましく、Ｃ2〜Ｃ6の有機酸類、ターシャリーブタノール、および、Ｃ3〜Ｃ6のケトン類からなる群より選ばれる１種またはこれらの混合物がより好ましく、ターシャリーブタノール、酢酸およびｎ−吉草酸のいずれかを含むことが特に好ましい。また、アルコール類、ケトン類、有機酸類および有機酸エステル類からなる群から選ばれる１種または２種以上の溶媒と水との混合溶媒とすることにより、液相酸化反応の成績はさらに向上するので好ましい。その際の水の量は特に限定されないが、混合溶媒の質量に対して２質量％以上が好ましく、より好ましくは５質量％以上であり、７０質量％以下が好ましく、より好ましくは５０質量％以下である。溶媒は均一であることが望ましいが、不均一な状態で用いても差し支えない。
【００４８】
液相酸化反応は連続式、バッチ式の何れの形式で行ってもよいが、生産性を考慮すると工業的には連続式が好ましい。
【００４９】
原料であるオレフィンまたはα，β−不飽和アルデヒドの使用量は、溶媒１００質量部に対して、０．１質量部以上が好ましく、より好ましくは０．５質量部以上である。また、２０質量部以下が好ましく、より好ましくは１０質量部以下である。
【００５０】
分子状酸素の使用量は、原料であるオレフィンまたはα，β−不飽和アルデヒド１モルに対して、０．１モル以上が好ましく、より好ましくは０．３モル以上であり、特に好ましくは０．５モル以上である。また、上記分子状酸素の使用量は、３０モル以下が好ましく、より好ましくは２５モル以下であり、さらに好ましくは２０モル以下であり、特に好ましくは１５モル以下であり、最も好ましくは１０モル以下である。
【００５１】
触媒は液相酸化を行なう反応液に懸濁させた状態で使用することが好ましいが、固定床で使用してもよい。触媒の使用量は、反応器内に存在する溶液１００質量部に対して、反応器内に存在する触媒として０．１質量部以上が好ましく、より好ましくは０．５質量部以上であり、特に好ましくは１質量部以上である。また、上記触媒の使用量は、３０質量部以下が好ましく、より好ましくは２０質量部以下であり、特に好ましくは１５質量部以下である。
【００５２】
反応温度および反応圧力は、用いる溶媒および反応原料によって適宜選択される。反応温度は３０℃以上が好ましく、より好ましくは５０℃以上であり、さらに好ましくは６０℃以上であり、特に好ましくは７０℃以上である。また、反応温度は２００℃以下が好ましく、より好ましくは１５０℃以下である。反応圧力は大気圧（０ＭＰａ）以上が好ましく、より好ましくは０．５ＭＰａ以上であり、さらに好ましくは２ＭＰａ以上であり、１０ＭＰａ以下が好ましく、より好ましくは７ＭＰａ以下であり、さらに好ましくは５ＭＰａ以下である。
【００５３】
加圧での反応を行なう際には、撹拌機能をもつオートクレーブを用いることが好ましい。
【実施例】
【００５４】
以下、本発明について実施例、比較例を挙げて更に具体的に説明するが、本発明は実施例に限定されるものではない。下記の実施例および比較例中の「部」は「質量部」を意味する。
【００５５】
（原料および生成物の分析）
原料および生成物の分析はガスクロマトグラフィーを用いて行った。なお、オレフィンまたはα，β−不飽和アルデヒドの反応率、生成するα，β−不飽和アルデヒドの選択率、生成するポリマー・オリゴマーの選択率、生成するα，β−不飽和カルボン酸の選択率及び生産性は以下のように定義される。
オレフィンまたはα，β−不飽和アルデヒドの反応率（％）＝（Ｂ／Ａ）×１００
α，β−不飽和アルデヒドの選択率（％）                ＝（Ｃ／Ｂ）×１００
α，β−不飽和カルボン酸の選択率（％）                ＝（Ｄ／Ｂ）×１００
ポリマー・オリゴマーの選択率（％）                    ＝（Ｅ／Ｂ）×１００
α，β−不飽和カルボン酸の生産性（ｇ／（ｇ・ｈ））    ＝Ｆ／（Ｇ×Ｈ）
ここで、Ａは供給したオレフィンまたはα，β−不飽和アルデヒドのモル数、Ｂは反応したオレフィンまたはα，β−不飽和アルデヒドのモル数、Ｃは生成したα，β−不飽和アルデヒドのモル数、Ｄは生成したα，β−不飽和カルボン酸のモル数、Ｅはポリマーおよびオリゴマーの総質量（単位：ｇ）を供給したオレフィンまたはα，β−不飽和アルデヒドの分子量で除して算出したオレフィンまたはα，β−不飽和アルデヒド換算のポリマーおよびオリゴマーのモル数、Ｆは生成したα，β−不飽和カルボン酸の質量（単位：ｇ）、Ｇは使用した触媒に含まれる金属の質量（単位：ｇ）、Ｈは反応時間（単位：ｈ）である。ここで、α，β−不飽和アルデヒドの液相酸化反応の場合には、Ｃ／Ｂ＝０である。
【００５６】
［担体の物性測定］
担体の細孔容積、細孔分布は、Ｍｉｃｒｏｍｅｒｉｔｉｃｓ社製自動比表面積／細孔分布測定装置ＴｒｉＳｔａｒ３０００（商品名）を用いて、窒素ガス吸着法に基づく定容法により測定した。この方法により測定可能な細孔径はおよそ１〜１００ｎｍの範囲であり、本発明において記載されている全ての細孔容積、細孔分布は相対圧（吸着平衡圧／飽和蒸気圧）を上昇させる方向での窒素吸着量の変化（吸着等温線）をもとに算出した。
【００５７】
上記の測定において、ｔ−ｐｌｏｔ法を用いて担体の単位質量あたりの全細孔容積、およびＢＥＴ比表面積を測定した。また、ＢＪＨ法を用いて細孔径２ｎｍ以上５０ｎｍ以下の細孔（メソポア孔）の細孔容積を算出して、全細孔容積に対する割合を算出した。
【００５８】
［実施例１］
（触媒調製）
酢酸パラジウム（Ｎ．Ｅ．ケムキャット製）１部を８８質量％ｎ−吉草酸水溶液５５部に溶解した。この溶液をオートクレーブに移し、クラレケミカル社製合成原料活性炭（全細孔容積は０．６４ｃｃ／ｇ、ＢＥＴ比表面積は１３１３ｍ2／ｇ、細孔径２ｎｍ以上５０ｎｍ以下のメソポア孔の細孔容積の割合は全細孔容積の７．８％）５部を加えて撹拌した。プロピレンを０．５ＭＰａまで導入した後、５０℃まで３０分で昇温して３０分間還元を行なった。還元終了後、得られた担持パラジウム触媒をろ過後、８８質量％酢酸水溶液で洗浄、置換した後、ろ過して、担持率１０質量％のパラジウム含有担持触媒を得た。
【００５９】
（反応評価）
オートクレーブに反応溶媒として２００ｐｐｍのパラメトキシフェノール（重合禁止剤）を含有する８８質量％酢酸水溶液１３５部を入れ、上記の担持率１０質量％のパラジウム含有担持触媒５．５部を添加した。さらにメタクロレイン４．５部を添加して容器を密閉した後、撹拌をしながら９０℃まで昇温した。空気を３．２ＭＰａまで導入してメタクロレインの酸化反応を２０分間行なった。酸化反応における分子状酸素の使用量はメタクロレイン１モルに対して０．７６モルであった。反応終了後、オートクレーブを室温付近まで冷却した後、反応液を取り出した。触媒を分離した反応液をガスクロマトグラフィーにより分析した。
【００６０】
このとき、メタクロレインの反応率８４．０％、メタクリル酸選択率８３．２％、メタクリル酸生産性２３．１ｇ／（ｇ・ｈ）であった。
【００６１】
［実施例２］
担体としてクラレケミカル社製ヤシ殻原料活性炭（全細孔容積は０．４９ｃｃ／ｇ、ＢＥＴ比表面積は９８８ｍ2／ｇ、細孔径２ｎｍ以上５０ｎｍ以下のメソポア孔の細孔容積の割合は全細孔容積の１０％）を使用した以外は、実施例１と同様の方法で触媒調製、反応評価を行なった。
【００６２】
このとき、メタクロレインの反応率８９．７％、メタクリル酸選択率８４．７％、メタクリル酸生産性２５．２ｇ／（ｇ・ｈ）であった。
【００６３】
［実施例３］
担体としてダイネン社製石炭原料活性炭（全細孔容積は０．４６ｃｃ／ｇ、ＢＥＴ比表面積は７５３ｍ2／ｇ、細孔径２ｎｍ以上５０ｎｍ以下のメソポア孔の細孔容積の割合は全細孔容積の３３％）を使用した以外は、実施例１と同様の方法で触媒調製、反応評価を行なった。
【００６４】
このとき、メタクロレインの反応率８４．４％、メタクリル酸選択率８０．１％、メタクリル酸生産性２２．４ｇ／（ｇ・ｈ）であった。
【００６５】
［実施例４］
担体としてクラレケミカル社製合成原料活性炭（全細孔容積は０．７５ｃｃ／ｇ、ＢＥＴ比表面積は１６１３ｍ2／ｇ、細孔径２ｎｍ以上５０ｎｍ以下のメソポア孔の細孔容積の割合は全細孔容積の４．０％）を使用した以外は、実施例１と同様の方法で触媒調製、反応評価を行なった。
【００６６】
このとき、メタクロレインの反応率７８．３％、メタクリル酸選択率８０．１％、メタクリル酸生産性２０．８ｇ／（ｇ・ｈ）であった。
【００６７】
［実施例５］
担体としてダイネン社製石炭原料活性炭（全細孔容積は０．９２ｃｃ／ｇ、ＢＥＴ比表面積は１３４５ｍ2／ｇ、細孔径２ｎｍ以上５０ｎｍ以下のメソポア孔の細孔容積の割合は全細孔容積の５２％）を使用し、反応時間を１１分とした以外は、実施例１と同様の方法で触媒調製、反応評価を行なった。
【００６８】
このとき、メタクロレインの反応率９０．３％、メタクリル酸選択率７７．３％、メタクリル酸生産性は４２．１ｇ／（ｇ・ｈ）であった。
【００６９】
［実施例６］
担体としてクラレケミカル社製合成原料活性炭（全細孔容積は１．２７ｃｃ／ｇ、ＢＥＴ比表面積は２５８７ｍ2／ｇ、細孔径２ｎｍ以上５０ｎｍ以下のメソポア孔の細孔容積の割合は全細孔容積の２６％）を使用し、反応時間を１１分とした以外は、実施例１と同様の方法で触媒調製、反応評価を行なった。
【００７０】
このとき、メタクロレインの反応率８９．５％、メタクリル酸選択率７８．３％、メタクリル酸生産性は４２．３ｇ／（ｇ・ｈ）であった。
【００７１】
［実施例７］
担体としてノリット社製木炭原料活性炭（全細孔容積は１．３０ｃｃ／ｇ、ＢＥＴ比表面積は１６９２ｍ2／ｇ、細孔径２ｎｍ以上５０ｎｍ以下のメソポア孔の細孔容積の割合は全細孔容積の５８％）を使用し、反応時間を１５分とした以外は、実施例１と同様の方法で触媒調製、反応評価を行なった。
【００７２】
このとき、メタクロレインの反応率８６．９％、メタクリル酸選択率７６．２％、メタクリル酸生産性は２９．３ｇ／（ｇ・ｈ）であった。
【００７３】
［比較例１］
担体として関西熱化学社製石炭原料活性炭（全細孔容積は１．６１ｃｃ／ｇ、ＢＥＴ比表面積は３１７４ｍ2／ｇ、細孔径２ｎｍ以上５０ｎｍ以下のメソポア孔の細孔容積の割合は全細孔容積の３５％）を使用した以外は、実施例１と同様の方法で触媒調製、反応評価を行なった。
【００７４】
このとき、メタクロレインの反応率３５．０％、メタクリル酸選択率２４．３％、メタクリル酸生産性２．８ｇ／（ｇ・ｈ）であった。
【００７５】
［比較例２］
担体としてノリット社製木材原料活性炭（全細孔容積は１．６１ｃｃ／ｇ、ＢＥＴ比表面積は１６８０ｍ2／ｇ、細孔径２ｎｍ以上５０ｎｍ以下のメソポア孔の細孔容積の割合は全細孔容積の６８％）を使用した以外は、実施例１と同様の方法で触媒調製、反応評価を行なった。
【００７６】
このとき、メタクロレインの反応率８３．１％、メタクリル酸選択率５４．５％、メタクリル酸生産性１５．０ｇ／（ｇ・ｈ）であった。
【００７７】
［比較例３］
担体としてクラレケミカル社製合成原料活性炭（全細孔容積は０．３７ｃｃ／ｇ、ＢＥＴ比表面積は６９０ｍ2／ｇ、細孔径２ｎｍ以上５０ｎｍ以下のメソポア孔の細孔容積の割合は全細孔容積の２．７％）を使用した以外は、実施例１と同様の方法で触媒調製、反応を行なった。
【００７８】
このとき、メタクロレインの反応率５０．５％、メタクリル酸選択率６５．２％、メタクリル酸生産性１０．９ｇ／（ｇ・ｈ）であった。
【００７９】
表１に実施例１〜７及び比較例１〜３で使用した担体の物性および反応成績の一覧を示す。全細孔容積が０．４０〜１．５０ｃｃ／ｇである担体を使用した実施例１〜７において、メタクリル酸の選択率及び生産性が良好であることがわかった。さらに、全細孔容積が小さめの担体を使用した実施例１〜４において、メタクリル酸選択率が特に良好であることがわかった。また全細孔容積が大きめの担体を使用した実施例５〜７において、メタクリル酸の生産性が特に良好であることがわかった。
【００８０】
【表１】
2006075819.tif 000002
【００８１】
［実施例８］
（触媒調製）
酢酸パラジウム（Ｎ．Ｅ．ケムキャット製）１．０５部を酢酸２０部に溶解した。シリカ担体（全細孔容積は０．６８ｃｃ／ｇ、ＢＥＴ比表面積は４５０ｍ2／ｇ、細孔径２ｎｍ以上５０ｎｍ以下のメソポア孔の細孔容積の割合は全細孔容積の１００％）１０部に酢酸溶液を加えて振とうした後、エバポレーションを行った。その後、空気中４５０℃で３時間焼成を行った。得られた触媒前駆体を３７質量％ホルムアルデヒド水溶液１３部に加えた。７０℃に加熱し、２時間攪拌保持し、吸引ろ過後、水および７５質量％ｔ−ブタノール水溶液でろ過洗浄して、担持率５質量％のパラジウム含有担持触媒を得た。
【００８２】
（反応評価）
オートクレーブに上記の方法で得た触媒全量（１０．５部）と反応溶媒として７５質量％ｔ−ブタノール水溶液１００部、ｐ−メトキシフェノール０．０２部を入れ、オートクレーブを密閉した。次いで、イソブチレンを２．７５部導入し、攪拌（回転数１０００ｒｐｍ）を開始し、９０℃まで昇温した。昇温完了後、オートクレーブに窒素を内圧２．３ＭＰａまで導入した後、圧縮空気を内圧４．６ＭＰａまで導入した。反応中に内圧が０．１ＭＰａ低下した時点で、酸素を導入して内圧を０．１ＭＰａ昇圧する操作を１０回繰り返した。１０回目の酸素導入後、内圧が０．１ＭＰａ低下した時点で反応を終了した。このときの反応時間は５６分であった。酸化反応における分子状酸素の使用量はイソブチレン１モルに対して３．４８モルであった。
【００８３】
反応終了後、氷浴でオートクレーブ内を氷冷した。オートクレーブのガス出口にガス捕集袋を取り付け、ガス出口を開栓して出てくるガスを回収しながら反応器内の圧力を開放した。オートクレーブから触媒入りの反応液を取り出し、メンブランフィルターで触媒を分離して、反応液を回収した。回収した反応液と捕集したガスをガスクロマトグラフィーにより分析し、反応率及び選択率を算出した。
【００８４】
このとき、イソブチレンの反応率９０．７％、メタクロレイン選択率２８．２％、メタクリル酸選択率２８．６％、メタクリル酸生産性２．２ｇ／（ｇ・ｈ）であった。
【００８５】
［実施例９］
使用する担体をシリカ／アルミナ（ＳｉＯ2／Ａｌ2Ｏ3）のモル比が２００のＹ型ゼオライト（全細孔容積は０．５０ｃｃ／ｇ、ＢＥＴ比表面積は６２９ｍ2／ｇ、細孔径２ｎｍ以上５０ｎｍ以下のメソポア孔の細孔容積の割合は全細孔容積の４２％）に変更した以外は実施例８と同様の方法で、パラジウム金属が担持されたＹ型ゼオライト担持型パラジウム含有触媒を得た。
【００８６】
上記で得られた触媒を用いて、反応時間を３８分とした以外は実施例８と同様の方法で反応を行った。このとき、イソブチレンの反応率７５．２％、メタクロレイン選択率４９．９％、メタクリル酸選択率１９．０％、メタクリル酸生産性１．９ｇ／（ｇ・ｈ）であった。
【００８７】
［比較例４］
使用する担体をシリカ／アルミナ（ＳｉＯ2／Ａｌ2Ｏ3）のモル比が４８５のＨ−ＺＳＭ−５型ゼオライト（全細孔容積は０．２０ｃｃ／ｇ、ＢＥＴ比表面積は３４３ｍ2／ｇ、細孔径２ｎｍ以上５０ｎｍ以下のメソポア孔の細孔容積の割合は全細孔容積の２９％）に変更した以外は実施例８と同様の方法で、パラジウム金属が担持されたＨ−ＺＳＭ−５ゼオライト担持型パラジウム含有触媒を得た。
【００８８】
上記で得られた触媒を用いて、反応時間を１０７分とした以外は実施例８と同様の方法で反応を行った。このとき、イソブチレンの反応率６７．４％、メタクロレイン選択率５９．１％、メタクリル酸選択率１５．４％、メタクリル酸生産性０．５ｇ／（ｇ・ｈ）であった。
【００８９】
表２に実施例８及び９並びに比較例４で使用した担体の物性および反応成績の一覧を示す。全細孔容積が０．４０〜１．５０ｃｃ／ｇである担体を使用した実施例８及び９において、メタクリル酸の選択率及び生産性が良好であることがわかった。
【００９０】
【表２】
2006075819.tif 000003
【００９１】
以上のように、本発明の触媒を用いることで、オレフィンまたはα，β−不飽和アルデヒドから液相酸化によりα，β−不飽和カルボン酸を良好な反応成績で製造できることが分かった。